(57)【特許請求の範囲】
【請求項１】
半導体基板上にアルミニウム材料を形成する金属膜形成工程と、
前記アルミニウム材料の所定の部分に、耐エッチングマスクとしてホトレジストを形成するホトレジスト形成工程と、
反応ガスとして、塩素ガス又は塩素を含むガスを用い、前記アルミニウム材料をエッチング加工し、金属配線を形成する金属配線形成工程と、
前記金属配線形成工程の後に、前記ホトレジストを剥離するホトレジスト剥離工程と、
を有する半導体装置の製造方法において、
前記ホトレジスト剥離工程は、
反応ガスとして、酸素と水素を含むフッ化炭素との混合ガスを用い、前記ホトレジストと前記金属配線の側壁に形成された側壁保護膜とを全て除去する金属配線露出工程と、
前記金属配線露出工程に続いて、前記半導体基板を純水により洗浄する洗浄工程と、
前記洗浄工程に続いて、反応ガスとして酸素を用いるプラズマでアッシングし、前記金属配線露出工程で形成された反応性生成物を除去する除去工程と、
を含むことを特徴とする半導体装置の製造方法。
【請求項２】
前記金属配線露出工程は、常温で処理することを特徴とする請求項１に記載の半導体装置の製造方法。
【発明の詳細な説明】
【技術分野】
【０００１】
本発明は半導体基板上に設けるアルミニウム材料からなる金属配線の製造方法に関し、特に、エッチング後の金属配線形成後のレジスト剥離の製造方法に関するものである。
【背景技術】
【０００２】
一般に、半導体装置の金属配線材料としては、安価で加工が容易である理由からアルミニウム材料が広く用いられている。
【０００３】
従来から、半導体基板上に設ける金属配線の形成工程としては、次のような形成技術が使用されている。
はじめに、半導体基板上にアルミニウム材料を形成する（金属膜形成工程）。次に、このアルミニウム材料の所定領域の表面にホトレジストのパターンを形成する（ホトレジスト形成工程）。次いで、ホトレジストを耐エッチングマスクとし、エッチングガスを用いてアルミニウム材料をエッチングし、金属配線を形成する（金属配線形成工程）。そして、耐エッチングマスクとして使用したホトレジストを剥離する（ホトレジスト剥離工程）。
【０００４】
金属配線形成工程は、エッチングガスを励起させてプラズマを発生させ、イオンやラジカルを生成し、これらと被エッチング物と反応させるドライエッチング技術を用いることが主流である。その理由は、発生したイオンやラジカルが衝突することにより生成した反応性生成物がエッチング縦端面に付着して側壁保護膜を形成しつつエッチングを行なうことができるため、異方性エッチングが可能であり、微細加工に適しているためである。
【０００５】
なお、目的の金属を溶解する液体に半導体基板を浸漬させ、化学反応により目的の金属をエッチングする技術であるウェットエッチング技術も知られている。耐エッチングマスクに対して横方向にもエッチングが進むため、等方性エッチングとなることから、微細加工には不向きである。
【０００６】
ホトレジスト剥離工程は、反応性ガスを用いてホトレジストを分解、除去するアッシング技術を用いることが主流である。
アッシングは、大別すると光励起アッシングとプラズマアッシングとがある。前者は、紫外線等を用いて反応性ガスとホトレジストとの化学反応を促進させる技術である。後者は、マイクロ波等を用いて反応性ガスをプラズマ化してホトレジストを分解、除去する技術である。例えば、反応性ガスに酸素を用いると、プラズマ中の酸素ラジカルとホトレジストとが反応して二酸化炭素及び水になり剥離（蒸発）する。半導体装置の製造にあっては、後者がもっぱら用いられている。以後の説明においては、プラズマアッシングを単にアッシングと記載する。
【０００７】
金属配線形成工程は、反応ガスとして塩素ガス又は塩素を含むガスを用いることが一般的である。その理由は、塩素はアルミニウムと反応しやすいからである。そして、アルミニウムと塩素との反応性生成物であるＡｌＣｌは、容易に真空排気できるという利点もある。
【０００８】
しかし、塩素を用いたドライエッチングでは、エッチング後、プラズマに晒されたホトレジスト及び金属配線の表面には残留塩素が付着してしまう。
このような状態で、次の製造工程に移行するためなどで半導体基板を大気中に暴露すると、大気中の水分と金属配線に付着した残留塩素とが反応し、塩酸（ＨＣｌ）が生成され
てしまう。
そしてこの塩酸により、アルミニウム材料である金属配線が腐食されてしまう。金属配線が塩酸により腐食されると、最悪の場合断線に至り、半導体装置が正常な動作をすることが困難となる。
【０００９】
このような金属配線の腐食を防食するため、金属配線形成工程後のホトレジストを除去するホトレジスト剥離工程は、ドライエッチング後、半導体基板を大気と接触させることなく実施する必要がある。
【００１０】
しかし、それだけでは残留塩素による腐食は防ぎきれない。そこで、残留塩素そのものを取り除く必要がある。例えば、ホトレジスト剥離工程終了後に半導体基板を大気中に暴露することなく、アッシングにより残留塩素を除去する技術が知られている（例えば、特許文献１参照。）。
【００１１】
特許文献１に示した従来技術は、アルミニウム材料をドライエッチングするプラズマエッチング装置にインラインでホトレジストを剥離するプラズマアッシング装置を接続した装置を使用し、アッシングは、反応ガスとして酸素と水又はアルコールとを用いたプラズマで処理する。
【００１２】
水又はアルコールは、分子を構成する元素として水素を含有するから、含有水素が残留塩素と反応し、塩酸を形成する。塩酸は蒸気圧が高いため、形成された塩酸はガス状態で容易に装置外に排出できるから、金属配線の腐食を防止することができる。
【００１３】
特許文献１に示した従来技術は、アルミニウム材料を塩素ガス又は塩素を含むガスによりエッチングした半導体基板上のホトレジストをアッシングする際に、反応ガスとして酸素に加えてＣＨ３ＯＨ、Ｃ２Ｈ５ＯＨ、ｎ−Ｃ３Ｈ７ＯＨ及びｉ−Ｃ３Ｈ７ＯＨのうちから選択した少なくとも１種類のアルコールガスを使用する。アルコールガスと酸素との流量比率が１：１から１：５の範囲にあり、プラズマアッシング装置内の圧力が２００Ｐａ（１．５Ｔｏｒｒ）以上で、温度が２００°C から２７０°C の範囲にある条件でアッシングを施し、ホトレジストと残留塩素とを除去している。
【先行技術文献】
【特許文献】
【００１４】
【特許文献１】特開平８−３０６６６８号公報（第３頁−６頁、図１）
【発明の概要】
【発明が解決しようとする課題】
【００１５】
特許文献１に示した従来技術は、ホトレジストの表面に付着した残留塩素を、酸素に加えて水素を含有する水又はアルコールを用いてアッシングすることにより除去しているが、水やアルコールを真空中でガス化した状態で維持するためには、例えば２００°C以上の高温環境でアッシング処理を行なう必要がある。
【００１６】
しかしながら、高温環境でのアッシングでは、アッシング中に生じたホトレジストの反応性生成物（例えば、炭素系ポリマ）が金属配線表面に固着してしまうということがわかった。
【００１７】
その様子を模式的に示したものが図８である。図８は、アルミニウム材料である金属配線を形成する製造方法を示す断面図であり、図８（ａ）は、ドライエッチング処理後の金属配線の状態を、図８（ｂ）は、アッシング処理後の金属配線の状態を、それぞれ示している。
【００１８】
図８において、１は半導体基板、２は絶縁膜、３は金属配線、４はホトレジスト、５は残留塩素である。そして８は金属配線３に固着したホトレジストの反応性生成物である。
半導体基板１は、例えばシリコンであり、絶縁膜２はシリコン酸化膜である。金属配線３はアルミニウム材料よりなる。残留塩素５はドライエッチングで使用した反応ガスの塩素が残留したものである。
【００１９】
金属配線３の加工は、半導体基板１上に設ける絶縁膜２上に形成した図示しないアルミニウム材料を、ホトレジスト４をマスクとしてドライエッチングする。
このとき、反応ガスとして塩素又は塩素を含むガスを用いるが、図８（ａ）に示したように、ドライエッチング後には、ホトレジスト４及び金属配線３の表面に残留塩素５が付着している。
【００２０】
次に、反応ガスとして酸素に加えてアルコールガスを用いて高温環境にてアッシングすることにより金属配線３上のホトレジスト４を剥離できるが、図８（ｂ）に示したように、金属配線３の上部にホトレジストの反応性生成物８が固着してしまう。
このホトレジストの反応性生成物８は、いわば焼き付けられ焦げ付いたような状態となっているから、強く固着している。
【００２１】
金属配線表面にホトレジストの反応性生成物が存在すると、後の製造工程による加熱で炭素が絶縁膜に侵入し、その絶縁膜の絶縁性や機械強度を低下させてしまうという問題を生じる。
【００２２】
例えば、金属配線形成後に行なう焼成工程（シンタリング）では、印加する熱（例えば、４００°C）で炭素が飛散して焼成工程に用いる装置内に飛散して炭素汚染を発生させてしまうと共に、図８に示した例で言えば、絶縁膜２に炭素が侵入してしまい、絶縁性が低下してしまうのである。
【００２３】
また、パシベーション膜（最終保護膜）の形成では、ＣＶＤ（Ｃｈｅｍｉｃａｌ  Ｖａｐｏｒ  Ｄｅｐｏｓｉｔｉｏｎ：化学気相成長）法で形成したときに印加する熱（数百℃）で炭素がＣＶＤ装置内に飛散して炭素汚染を発生させてしまうと共に、形成中のパシベーション膜に炭素が混入し、炭素混入状態のパシベーション膜が形成されてしまうのである。このような膜では、絶縁性も機械的強度も低くなり、半導体装置の信頼性が低下してしまう。
【００２４】
すなわち、半導体装置の製造工程には、上述のように加熱工程が避けられないから、ホトレジストの反応性生成物は、除去しなければならない。
【００２５】
しかしながら、ホトレジストの反応性生成物は、いわば焦げ付いた状態になるから、金属配線からは容易に剥離することができない。したがって、専用の剥離液による除去工程が必要になってしまう。
【００２６】
半導体装置の製造過程に、専用の剥離液を用いる除去工程を追加することは、いくつかの問題を生じる。
すなわち、この専用の剥離液は、フッ化水素（ＨＦ）系溶液であり、取り扱いが危険であるため、作業環境の整備が必要となる問題である。もちろん、専用剥離設備の導入及びその維持管理費用、専用剥離液の購入及び回収費用と、製造コストが割高になってしまうことは言うまでもない。
【００２７】
また、フッ化水素系溶液である専用の剥離液は、炭素系ポリマであるホトレジストの反
応性生成物を溶解させることはできない。金属配線はアルミニウム材料であるから、この金属配線を溶かして反応性生成物を剥がしているのである。したがって、金属配線は専用の剥離液によるダメージを負ってしまい、表面が荒れたり形状が細くなったりと、金属配線の品質を低下させる要因を生じるという問題もある。
【００２８】
本発明は、専用の剥離液を用いることなく、アルミニウム材料である金属配線の防食処理を行えると共に、金属配線の表面に形成されたホトレジストの反応性生成物を容易に除去できる。すなわち、本発明の目的とするところは、信頼性の高い半導体装置を提供することである。
【課題を解決するための手段】
【００２９】
上記目的を達成するために、本発明の半導体装置の製造方法は、以下の製造方法を採用する。
【００３０】
半導体基板上にアルミニウム材料を形成する金属膜形成工程と、アルミニウム材料の所定の部分に、耐エッチングマスクとしてホトレジストを形成するホトレジスト形成工程と、反応ガスとして、塩素ガス又は塩素を含むガスを用い、アルミニウム材料をエッチング加工し、金属配線を形成する金属配線形成工程と、金属配線形成工程の後に、ホトレジストを剥離するホトレジスト剥離工程と、を有する半導体装置の製造方法において、
ホトレジスト剥離工程は、反応ガスとして、酸素と水素を含むフッ化炭素との混合ガスを用い、ホトレジストと金属配線の側壁に形成された側壁保護膜とを全て除去する金属配線露出工程と、この金属配線露出工程に続いて、半導体基板を純水により洗浄する洗浄工程と、この洗浄工程に続いて、反応ガスとして酸素を用いるプラズマでアッシングし、金属配線露出工程で形成された反応性生成物を除去する除去工程とを含むことを特徴とする。
【００３１】
このような構成とすることによって、酸素と水素を含むフッ化炭素との混合ガスを用いてホトレジストを全て除去するから、ホトレジストの反応性生成物が生成されても金属配線の表面に固着することがなく、純水による洗浄で膨潤させ、酸素プラズマアッシングで容易に剥離可能である。
【００３２】
さらに本発明の製造方法では、金属配線露出工程を、常温で処理してもよい。
【００３３】
酸素と水素を含むフッ化炭素との混合ガスを用いる金属配線露出工程は、高温環境で実施する必要がなく、常温でかまわない。このような構成とすることによって、ホトレジスト剥離工程で形成されたホトレジストの反応性生成物がアルミニウム材料からなる金属配線表面に固着することを防止することができる。
【発明の効果】
【００３４】
本発明によれば、ホトレジスト剥離工程にて、ホトレジストと金属配線の表面とに付着した残留塩素とを容易に除去することができ、金属配線の腐食を防止することができる。これにより、専用の剥離液を用いることなく、ホトレジストの反応性生成物を除去できる。
さらにまた、金属配線は専用の剥離液によるダメージがないから、品質の高い金属配線を形成でき、半導体装置の信頼性を向上させることができる。
【図面の簡単な説明】
【００３５】
【図１】本発明の実施形態における半導体装置の製造方法を示すフローチャートであり、半導体装置の製造方法を工程順に示すものである。
【図２】本発明の実施形態における金属膜形成工程を示す断面図である。
【図３】本発明の実施形態におけるホトレジスト形成工程を示す断面図である。
【図４】本発明の実施形態における金属配線形成工程を示す断面図である。
【図５】本発明の実施形態におけるホトレジスト剥離工程を示す断面図である。
【図６】本発明の実施形態における洗浄工程を示す断面図である。
【図７】本発明の実施形態における金属配線露出工程を示す断面図である。
【図８】特許文献１に示した従来技術による半導体装置の製造方法により生じる反応性生成物を説明するために模式的に示した断面図である。
【発明を実施するための形態】
【００３６】
本発明の半導体装置の製造方法は、金属配線形成工程後のホトレジストを剥離するホトレジスト剥離工程に特徴がある。このホトレジスト剥離工程は、３つの工程から成り立っている。
【００３７】
ホトレジスト剥離工程における第１の工程は、フルアッシングして金属配線を露出させる工程である（後述する図１に示す金属配線露出工程Ｓ４１で詳述する。）。
反応ガスとして酸素と水素を含むフッ化炭素との混合ガスを用い、ホトレジストを全て除去する。ホトレジストを全て除去せずに少し残すという、いわゆるハーフアッシングという技術が知られているが、それとは異なり、全て除去するフルアッシングである。
金属配線形成工程後に金属配線及びホトレジストの表面に付着した残留塩素は、フッ化炭素ガスに含まれる水素と容易に反応し、蒸気圧の高い塩酸を生成する。この塩酸は、ガス化した状態で容易に装置外に排気されることから、金属配線及びホトレジストの表面には塩酸はなく、金属配線露出工程後、大気暴露しても金属配線が腐食することはない。
【００３８】
また、この工程で用いる酸素と水素を含むフッ化炭素との混合ガスは常温で液化しない。従来技術として知られている、水又はアルコールを用いた混合ガスのように、ガス化した状態を維持するために高温環境でアッシング処理を行なう必要がない。常温で処理が可能であることから、アッシング処理により生成したホトレジストの反応性生成物は、金属配線の表面に固着することがない。
【００３９】
ホトレジスト剥離工程における第２の工程は、純水により洗浄を行ない、ホトレジストの反応性生成物を膨潤させる工程である（後述する図１に示す洗浄工程Ｓ４２で詳述する。）。
金属配線の表面に存在するホトレジストの反応性生成物は固着していないから、この洗浄工程は、特別な溶液などを用いる必要はなく純水による洗浄でよい。ホトレジストの反応性生成物中に純水が浸透することにより、この反応性生成物は膨潤する。この洗浄工程では、反応性生成物を膨潤させるためにあり、その目的とするところは、次の工程である除去工程により簡単にホトレジストの反応性生成物を剥離させるためにある。
【００４０】
ホトレジスト剥離工程における第３の工程は、ホトレジストの反応性生成物をアッシングして除去する工程である（後述する図１に示す除去工程Ｓ４３で詳述する。）。
洗浄工程により純水が浸透して膨潤したホトレジストの反応性生成物は、反応ガスとして酸素を用いるプラズマを用いるアッシング処理を行なうことで容易に剥離することができる。レジストの反応性生成物は簡単に剥離できるから、金属配線にダメージが生じることもない。
【００４１】
このように、本発明の半導体装置の製造方法は、ホトレジスト剥離工程が３つの工程により成り立っていることに特徴がある。酸素と水素を含むフッ化炭素との混合ガスによる、レジストの反応性生成物が固着しないフルアッシングと、純水によるレジストの反応性生成物の膨潤と、そして酸素プラズマによる、この膨潤した反応性生成物のアッシングと、の３つの工程により、専用の剥離液を用いた処理工程を必要とせずホトレジストを剥離できる。これにより、製造手番の短縮や製造コストの低減、信頼性の向上を実現できるの
である。
【００４２】
以上説明した本発明の半導体装置の製造方法を、図１から図７を用いて詳述する。
なお、この製造方法で用いる製造装置については、金属配線の材料となるアルミニウム材料をドライエッチングするプラズマエッチング装置にインラインでホトレジストを剥離するプラズマアッシング装置を接続した装置を使用するものとして説明する。
【実施例】
【００４３】
図１は、本発明の最適な実施形態の概要を構成する工程順に示す製造方法のフローチャートである。図２から図７は、図１に示すフローチャートを構成する工程を説明するために模式的に示す断面図である。
【００４４】
［製造工程の流れの説明：図１］
図１において、Ｓ１は金属膜形成工程、Ｓ２はホトレジスト形成工程、Ｓ３は金属配線形成工程、Ｓ４はホトレジスト剥離工程、Ｓ５は洗浄工程、Ｓ６は金属配線露出工程をそれぞれ示す。ホトレジスト剥離工程Ｓ４は、３つの工程に分かれており、Ｓ４１は金属配線露出工程、Ｓ４２は洗浄工程、Ｓ４３は除去工程となっている。
図２から図７において、１は半導体基板、２は絶縁膜、３は金属配線、４ａは塗布後のホトレジスト膜、４ｂは所定の形状を有するホトレジスト、５は残留塩素、６は金属膜を示す。７ａ及び７ｂとはホトレジストの反応性生成物を示し、７ａは膨潤前、７ｂは膨潤後の状態をそれぞれ示す。
【００４５】
［金属膜形成工程（Ｓ１）：図２］
図２に示す断面図は、金属膜形成工程Ｓ１を説明する図である。
例えば、シリコンよりなる半導体基板１の表面に、絶縁膜２を形成する。この絶縁膜は、例えば、シリコン酸化膜であり、半導体基板１を酸化処理して形成するか、ＣＶＤ法により形成する。特に限定しないが、その膜厚は、例えば、１００００Åである。
【００４６】
次に、絶縁膜２上にアルミニウム材料からなる金属膜６を形成する。金属膜６であるアルミニウム材料は、例えばスパッタリング法により形成したアルミニウムに１％のシリコン（Ｓｉ）と０．５％の銅（Ｃｕ）とを含む合金膜である。特に限定しないが、その膜厚は、例えば、１００００Åである。
【００４７】
［ホトレジスト形成工程（Ｓ２）：図２、図３］
ホトレジスト形成工程Ｓ２を引き続き図２と新たに図３とを用いて説明する。
まず、金属膜６の上部全面にホトレジスト膜４ａを形成する。ホトレジスト膜４ａは、既知の回転塗布法により金属膜６の上面にコーティングするように形成されている。ホトレジスト膜４ａの材質は、炭素を含有する感光性樹脂である。そして、特に限定しないが、その膜厚は、例えば、１７０００Åである。
【００４８】
次に、作成したい金属配線の形状に相当する図示しない所定のホトマスクを用いて、露光及び現像するホトリソ作業により、ホトレジスト膜４ａを加工して金属膜６の所定の部分にホトレジスト４ｂを形成する。このホトレジスト４ｂは、後述するドライエッチングの耐エッチングマスクとして機能する。
【００４９】
［金属配線形成工程（Ｓ３）：図４］
金属配線形成工程を図４を用いて説明する。
ホトレジスト４ｂを耐エッチングマスクとし、塩素ガス又は塩素を含むガスを用いるドライエッチングを行い、金属膜６をエッチング加工し金属配線３を形成する。
【００５０】
反応ガスとして、塩素ガス又は塩素を含むガスを用いるため、ドライエッチング終了後、金属配線３とホトレジス４ｂとの表面に残留塩素５が付着する。
残留塩素５は大気と接触すると、大気中の水分と反応し塩酸を生成し、アルミニウム材料からなる金属配線３を腐食してしまうため、この工程である金属配線形成工程Ｓ３と次工程であるホトレジスト剥離工程Ｓ４とは、半導体基板１を大気暴露することなく、真空中にて一貫処理する。
【００５１】
［ホトレジスト剥離工程（Ｓ４）：図５〜図７］
次に本発明の特徴的な製造工程であるホトレジスト剥離工程を図５〜図７を用いて説明する。このホトレジスト剥離工程Ｓ４は、Ｓ４１からＳ４３の３つの工程から成り立っている。
【００５２】
［金属配線露出工程Ｓ４１］
ホトレジスト剥離工程における第１の工程である金属配線露出工程Ｓ４１を説明する。
反応ガスとして、酸素と水素を含むフッ化炭素との混合ガスを用いてアッシング処理し、金属配線３上のホトレジスト４を全て除去する。つまりフルアッシングするのであって、ホトレジスト４ｂを少量残すようなハーフアッシングとは異なるものである。
【００５３】
すでに知られている技術としてホトレジストをハーフアッシングして次工程以降で防食洗浄工程を実施する方法がある。しかし、これではホトレジストに付着した残留塩素が完全には除去しきれず、防食洗浄工程に移行した瞬間、大気に暴露されるので、金属配線３が腐食してしまうことがあり危険である。
また、ハーフアッシングしホトレジストを少量残す場合は、金属配線３の側壁に、ドライエッチング時に形成される側壁保護膜（サイドフィルム）も残留している。この側壁保護膜にも残留塩素が存在するから、やはり側壁保護膜除去の工程を実施する際に大気に暴露されると、金属配線３が腐食してしまう危険性がある。
【００５４】
したがって、この金属配線露出工程Ｓ４１で行なう、酸素と水素を含むフッ化炭素との混合ガスを用いて、金属配線３上のホトレジスト４を全て除去するフルアッシングには、ドライエッチング時に形成される側壁保護膜も残さず除去するという意味も含んでいる。
【００５５】
水素を含むフッ化炭素は、例えば、三フッ化メタン（ＣＨＦ３）であり、常温でもガス状態を維持できることからアッシング処理時に特に加熱を必要としない。そして、特に限定しないが、その温度は、例えば、２５℃である。三フッ化メタンは酸素に対し１０％程度の含有率で混合する。アッシング処理終了後は、半導体基板１を大気中に暴露しても何ら問題ない。
【００５６】
金属配線露出工程Ｓ４１終了後には、図５に示すように、金属配線３の表面にホトレジスト４ｂの反応性生成物７ａが形成される。
しかしながら、アッシング処理は常温でなされることから、この反応性生成物７ａは、従来技術のように金属配線３に固着することはない。
【００５７】
なお、図５は、ホトレジスト４ｂの反応性生成物７ａが固着していない様子を模式的に表現するため、反応性生成物７ａの断面を楕円で表示した。もちろん、実際の処理では図５のような綺麗な楕円形となるものではない。
【００５８】
［洗浄工程Ｓ４２］
ホトレジスト剥離工程における第２の工程である洗浄工程Ｓ４２を説明する。
半導体基板１を、純水を用いて洗浄する。すると、前工程の金属配線露出工程Ｓ４１で生成されたホトレジスト４ｂの反応性生成物７ａは、金属配線３に固着していないことか
ら、図６に示すように、容易に純水が浸透する。そして、膨潤した状態の反応生成物７ｂとなる。
【００５９】
この洗浄工程Ｓ４２は、あくまでも反応性生成物７ａを膨潤させる目的で実施する工程である点が重要である。半導体基板１をクリーンに洗浄するための工程ではないことに注意されたい。
【００６０】
なお、図６は、ホトレジスト４ｂの反応性生成物７ａが膨潤した状態の反応性生成物７ｂとなった様子を模式的に表現するため、反応性生成物７ａに対して形が崩れたように表示した。
【００６１】
［除去工程Ｓ４３］
ホトレジスト剥離工程における第３の工程である除去工程Ｓ４３を説明する。
半導体基板１を反応ガスとして、酸素を用いるプラズマでアッシング処理する。すると、前工程の洗浄工程Ｓ４２で純水の浸透により膨潤したホトレジスト４ｂの反応性生成物７ｂは、図７に示すように除去される。なお、アッシング時の温度は常温（例えば、２５℃）である。
膨潤したホトレジスト４ｂの反応性生成物７ｂは、金属配線３と強固に密着していないことから、酸素を用いるアッシング処理にて、容易に剥離することができる。
【００６２】
すでに説明した従来技術では、アルミニウム材料が腐食するのを防止するため、レジスト剥離工程であるアッシング処理を、反応ガスに水素を含有する水やアルコールを用い、２００℃を越える高温環境で実施していたことから、ホトレジスト剥離工程で生じたホトレジストの反応生成物が金属配線の表面に固着されてしまい、専用の剥離液を用いて除去をしなければならなかった。
【００６３】
これに対し、本発明の半導体装置の製造方法では、金属配線露出工程にてフルアッシングする処理を常温（例えば、２５℃）で実施することが可能であることからホトレジストの反応性生成物が金属配線に固着することがない。反応性生成物の剥離に高額な専用剥離液を用いる必要がなく、洗浄工程で純水を用いて膨潤させたあと、除去工程にて酸素を用いるプラズマでアッシングすることで容易に除去することができるのである。
したがって、製造手番を短縮することができる。また、専用の剥離液に関わる設備や管理も不要となるから、製造コストの増加を防ぐことができる。さらにまた、金属配線は専用の剥離液によるダメージがないから、品質の高い金属配線を形成でき、半導体装置の信頼性を向上させることができる。
【００６４】
なお、以上説明した実施形態は、これに限定されるものではなく、本発明の要旨を満たすものであれば任意に変更することができる。
例えば、金属配線露出工程Ｓ４１でのフルアッシングの温度は常温（例えば、２５℃）の場合を例にして説明したが、必ずしも常温である必要はない。発明者らが検討したところによると、ホトレジストの焼きつきは、１５０℃を超えると発生することがわかった。したがって、金属配線露出工程Ｓ４１では、１５０℃を超えなければ、製造装置や加工の都合で常温を超えた温度となってもよいのである。つまり、装置内の処理室などが多少高温になっていても、常温まで冷却するまで待つ必要がなく、１５０℃を超えなければそのまま処理を行なえる。
【産業上の利用可能性】
【００６５】
本発明は、アルミニウム材料を金属配線に用いた半導体装置に適用できる。特に高い信頼性を有する安価な半導体装置の製造に好適である。
【符号の説明】
【００６６】
１  半導体基板
２  絶縁膜
３  金属配線
４ａ  ホトレジスト膜
４ｂ  ホトレジスト
５  残留塩素
６  金属膜
７ａ、７ｂ  反応性生成物
【図１】
0005714339.tif 000002
【図２】
0005714339.tif 000003
【図３】
0005714339.tif 000004
【図４】
0005714339.tif 000005
【図５】
0005714339.tif 000006
【図６】
0005714339.tif 000007
【図７】
0005714339.tif 000008
【図８】
0005714339.tif 000009